최근, 철강 제품에 대한 고품질화로의 요구가 높아지고 있으며, 그에 따라, 강 중에 포함되는 황(S)의 저감이 중요한 과제가 되고 있다.  철강 제품에 포함되는 황(S)는 그 대부분이 철광석이나 코크스에 유래하는 것이기 때문에, 고로에서 나온 용선중에는 다량의 황(S)가 포함되어 있다.  따라서, 고로 이후의 공정에 있어서, 용선 중 혹은 용강 중의 황(S)를 저감하는 탈황처리가 실행되고 있다.일반적으로 용강중의 황(S) 농도가 0.005중량% 이하의 강종을 저류강이라고 한다.  상기 탈황 처리를 실행하는 프로세스로서는 통상 크게 구별하면, 용선 예비 처리 프로세스와 2차 정련 프로세스가 있고, 일반적으로 최종 제품에 포함되는 황(S) 농도가 0.003중량％ 이하의 저황강이나 0.002중량％ 이하의 극저황강의 경우에는 상기 용선 예비 처리 프로세스와 2차 정련 프로세스가 병용되고, 황(S) 농도가 0.003중량％를 넘는 보통 강의 경우에는 전자의 용선 예비 처리 프로세스 만으로 탈황 처리되는 경우가 많다.일반적으로 용강에서의 황(S) 성분은 용선 예비 처리에서 1차적인 용선 탈황을 실시하여 일정한 황성분을 제거한 채(0.010 내지 0.015중량%) 전로에 장입, 취련 후 용강을 출강한다.특히, 상기 2차 정련에서의 탈황처리에서는 탈황제로서, 생석회(CaO)를 주성분으로 하는 것이 널리 이용되고 있으며, 이 경우의 탈황 반응은 하기 식에 나타나는 반응식에 의거하여 진행된다.3CaO + [3S] + 2Al --003e# (3CaS) + (Al2O3)여기서, [S]는 용강 중의 황, (S)는 슬래그 중의 황을 의미한다.종래에는, 상기 전로로부터 출강한 용강을 BAP(BUBBLING AND POWDER INJECTION, 이하 BAP라 함)장에서 합금철 및 부원료(생석회, 알루미늄 등) 투입 후, 1차적인 용강 탈황을 실시한다.  그러나, 상기 BAP장에서 탈황 작업시 다음과 같은 문제점이 있었다.상기 BAP장에서 1차적으로 아르곤 가스를 통한 버블링(bubbling)을 실시하여 용강 중 유해한 황(S) 성분의 제거를 시도하나, 과다한 생석회(2,000 내지 2,200kg)의 투입으로 생석회와 알루미늄 간의 비율이 3.6 내지 4.0배가 되어 슬래그 중 CaO/Al2O3 비율이 1.7 내지 2.0 되어 고융점 슬래그가 형성되어 용강과 슬래그간의 계면반응이 일어나지 않아 탈황이 이루어지지 않고, 다량의 합금철 및 부원료가 투입되므로서 빠른시간 내에 용강 속으로 용해가 되지 않아 미용해 덩어리가 자주 발생하는 문제가 있었다.이후, 상기 용강을 LF(ladle furnace)로 이송하여 LF에서 용강 정련 작업시, 다음과 같은 추가적인 문제점이 있었다.LF 도착할 때 탕면이 응고(고융점 슬래그로 인한 슬래그가 고체상태) 또는 미용해 생석회가 많고, 미용해 덩어리로 인해 LF 승온 작업시 전극봉 절손의 우려가 있으며, 다량의 생석회가 투입되어 LF 도착 온도가 낮아져 승온량이 많아지는 문제와 생석회와 알루미늄의 조성비 불량으로 용강과 슬래그간 계면반응 불량, 생석회 재화가 지연되는 문제가 있었고, 이후 2차 용강 탈황 작업시 상기 BAP장에서의 성분을 참고로 하여 용강 중 황의 함량을 확인하고, 황의 함량에 따른 일률적인 생석회를 추가 투입하므로서 슬래그 상태를 더욱 더 악화시켜 탈황작업의 불량으로 2차, 3차 추가적인 탈황작업을 진행해야 하는 문제점이 있었다.또한, LF에서 용강 탈황 작업시 슬래그 층의 산소와 생석회에 함유된 산소를 제거하기 위한 알루미늄(Al) 투입량 기준이 정립되지 않아 슬래그의 탈산력 부족으로 2차, 3차 탈산 및 탈황 작업으로 인한 LF 처리시간 지연, 추가적인 알루미늄(Al) 투입으로 용강 내 개재물 분리 부상 기회가 적어 알루미나성 개재물 제어가 불량하여 연주 주조작업시 침지노즐에 알루미나성 개재물이 부착되어 노즐막힘의 우려와 탈황불량으로 후공정에서 주조시 주편에 FeS가 형성되어 열간상태에서의 취성이 생겨 크랙 및 생산이 중단 되는 경우가 간헐적으로 발생하였다.마지막으로 LF에서 용강 탈황 작업시 항시 일정한 패턴으로 버블링(BUBBLING) 작업을 실시하므로 한번에 완전한 탈황작업이 이루어지지 못하고, 지속적인 버블링으로 인해 처리시간 지연, 용강온도 하락으로 용강의 온도를 올리기 위한 전극봉 승온 작업 시간이 길어지고, 상취 및 저취로 버블링을 장시간 실시하므로 레이들 연와 용손량 증가, 레이들 내 PP(POROUS PLUG, 이하 PP라함) 수명저하, 상취 랜스 수명 저하로 인한 원가 상승 등 버블링 패턴의 정립이 되지 않았고, 이 모든 문제는 작업자의 기능도에 따라 현저히 품질 및 생산이 달라지는 문제점이 있다.
이 문장들은 임의의 순서로 섞여 있습니다. 모든 문장을 활용하여 원본 단락의 순서와 내용을 올바른 순서로 재구성하세요.
#문장 리스트: [' 따라서, 고로 이후의 공정에 있어서, 용선 중 혹은 용강 중의 황(S)를 저감하는 탈황처리가 실행되고 있다.일반적으로 용강중의 황(S) 농도가 0.005중량% 이하의 강종을 저류강이라고 한다.', '최근, 철강 제품에 대한 고품질화로의 요구가 높아지고 있으며, 그에 따라, 강 중에 포함되는 황(S)의 저감이 중요한 과제가 되고 있다.', ' 상기 탈황 처리를 실행하는 프로세스로서는 통상 크게 구별하면, 용선 예비 처리 프로세스와 2차 정련 프로세스가 있고, 일반적으로 최종 제품에 포함되는 황(S) 농도가 0.003중량％ 이하의 저황강이나 0.002중량％ 이하의 극저황강의 경우에는 상기 용선 예비 처리 프로세스와 2차 정련 프로세스가 병용되고, 황(S) 농도가 0.003중량％를 넘는 보통 강의 경우에는 전자의 용선 예비 처리 프로세스 만으로 탈황 처리되는 경우가 많다.일반적으로 용강에서의 황(S) 성분은 용선 예비 처리에서 1차적인 용선 탈황을 실시하여 일정한 황성분을 제거한 채(0.010 내지 0.015중량%) 전로에 장입, 취련 후 용강을 출강한다.특히, 상기 2차 정련에서의 탈황처리에서는 탈황제로서, 생석회(CaO)를 주성분으로 하는 것이 널리 이용되고 있으며, 이 경우의 탈황 반응은 하기 식에 나타나는 반응식에 의거하여 진행된다.3CaO + [3S] + 2Al --003e# (3CaS) + (Al2O3)여기서, [S]는 용강 중의 황, (S)는 슬래그 중의 황을 의미한다.종래에는, 상기 전로로부터 출강한 용강을 BAP(BUBBLING AND POWDER INJECTION, 이하 BAP라 함)장에서 합금철 및 부원료(생석회, 알루미늄 등) 투입 후, 1차적인 용강 탈황을 실시한다.', ' 철강 제품에 포함되는 황(S)는 그 대부분이 철광석이나 코크스에 유래하는 것이기 때문에, 고로에서 나온 용선중에는 다량의 황(S)가 포함되어 있다.', ' 그러나, 상기 BAP장에서 탈황 작업시 다음과 같은 문제점이 있었다.상기 BAP장에서 1차적으로 아르곤 가스를 통한 버블링(bubbling)을 실시하여 용강 중 유해한 황(S) 성분의 제거를 시도하나, 과다한 생석회(2,000 내지 2,200kg)의 투입으로 생석회와 알루미늄 간의 비율이 3.6 내지 4.0배가 되어 슬래그 중 CaO/Al2O3 비율이 1.7 내지 2.0 되어 고융점 슬래그가 형성되어 용강과 슬래그간의 계면반응이 일어나지 않아 탈황이 이루어지지 않고, 다량의 합금철 및 부원료가 투입되므로서 빠른시간 내에 용강 속으로 용해가 되지 않아 미용해 덩어리가 자주 발생하는 문제가 있었다.이후, 상기 용강을 LF(ladle furnace)로 이송하여 LF에서 용강 정련 작업시, 다음과 같은 추가적인 문제점이 있었다.LF 도착할 때 탕면이 응고(고융점 슬래그로 인한 슬래그가 고체상태) 또는 미용해 생석회가 많고, 미용해 덩어리로 인해 LF 승온 작업시 전극봉 절손의 우려가 있으며, 다량의 생석회가 투입되어 LF 도착 온도가 낮아져 승온량이 많아지는 문제와 생석회와 알루미늄의 조성비 불량으로 용강과 슬래그간 계면반응 불량, 생석회 재화가 지연되는 문제가 있었고, 이후 2차 용강 탈황 작업시 상기 BAP장에서의 성분을 참고로 하여 용강 중 황의 함량을 확인하고, 황의 함량에 따른 일률적인 생석회를 추가 투입하므로서 슬래그 상태를 더욱 더 악화시켜 탈황작업의 불량으로 2차, 3차 추가적인 탈황작업을 진행해야 하는 문제점이 있었다.또한, LF에서 용강 탈황 작업시 슬래그 층의 산소와 생석회에 함유된 산소를 제거하기 위한 알루미늄(Al) 투입량 기준이 정립되지 않아 슬래그의 탈산력 부족으로 2차, 3차 탈산 및 탈황 작업으로 인한 LF 처리시간 지연, 추가적인 알루미늄(Al) 투입으로 용강 내 개재물 분리 부상 기회가 적어 알루미나성 개재물 제어가 불량하여 연주 주조작업시 침지노즐에 알루미나성 개재물이 부착되어 노즐막힘의 우려와 탈황불량으로 후공정에서 주조시 주편에 FeS가 형성되어 열간상태에서의 취성이 생겨 크랙 및 생산이 중단 되는 경우가 간헐적으로 발생하였다.마지막으로 LF에서 용강 탈황 작업시 항시 일정한 패턴으로 버블링(BUBBLING) 작업을 실시하므로 한번에 완전한 탈황작업이 이루어지지 못하고, 지속적인 버블링으로 인해 처리시간 지연, 용강온도 하락으로 용강의 온도를 올리기 위한 전극봉 승온 작업 시간이 길어지고, 상취 및 저취로 버블링을 장시간 실시하므로 레이들 연와 용손량 증가, 레이들 내 PP(POROUS PLUG, 이하 PP라함) 수명저하, 상취 랜스 수명 저하로 인한 원가 상승 등 버블링 패턴의 정립이 되지 않았고, 이 모든 문제는 작업자의 기능도에 따라 현저히 품질 및 생산이 달라지는 문제점이 있다.']